(57)【要約】  【目的】  筆記に際して滑らかに筆記でき、かつ、下向きでの耐インキ漏れ性能にも優れたボールペン用油性顔料インキを得る事を目的とする。  【構成】  顔料１５〜４０重量％と、有機溶剤３５〜８０重量％と、樹脂２〜３０重量％とから少なくともなり、インキ粘度が１，５００〜４，０００ｍＰａ・ｓの範囲で、更にはインキ中にゲル状粒子を含有し、このゲル状粒子が、３０μｍ以下であると共に、５μｍ以上の粒子を含むボールペン用油性インキ組成物。【選択図】  なし【特許請求の範囲】
【請求項１】
少なくとも着色剤と溶剤と樹脂とゲル状粒子とを含有し、このゲル状粒子が、３０μｍ以下であると共に、５μｍ以上の粒子を含み、せん断速度が１００［１／ｓｅｃ］の時の粘度が２５℃において１５００〜４０００［ｍＰａ・ｓ］の範囲にあるボールペン用油性インキ組成物。
【請求項２】
前記溶剤が、少なくともゲル化剤に対して難溶性の溶剤と可溶性の溶剤との混合溶剤である請求項１記載のボールペン用油性インキ組成物。
【請求項３】
前記ゲル化剤がヒドロキシプロピルセルロースである請求項１又は請求項２に記載のボールペン用油性インキ組成物。
【請求項４】
予めゲル化剤を単一溶剤と混合しゲル溶液を作成してから、別に予め混合しておいた他の成分と混合して均一に分散する請求項１乃至請求項３のいづれかに記載のボールペン用油性インキ組成物の製造方法。
【発明の詳細な説明】
【技術分野】
【０００１】
本発明は、着色剤、溶剤、樹脂を含有するボールペンに用いる油性インキ組成物に関する。
【背景技術】
【０００２】
従来、ボールペン用油性インキ組成物は、染料や顔料などの着色材と、グリコール類や、グリコールエーテル類、高沸点のアルコール等の溶剤と、ケトン樹脂、キシレン樹脂、ロジン誘導樹脂などの紙面への定着を主な目的とした樹脂と、必要に応じてポリビニルピロリドン、ポリビニルブチラール等の粘度調整、流動特性調整、ボテを防止することを主な目的とした樹脂とからなっている。近年の傾向としては着色剤に顔料を使用することと、滑らかな書き味を得る為にインキの粘度を低く設定することが行われている。着色剤に顔料を使用すると筆跡の堅牢性が向上したり、外観の色が鮮やかになったり、染料中の不純物や分解物からくる健康に害を及ぼす恐れのある微量成分や、環境に影響を及ぼす重金属を含有し難いといった利点があり、顔料単独または染料と顔料との併用を行い、目的のボールペン用インキを得る研究がなされている。また、ボールペンとして実使用するに当たって水性のゲルインキボールペンの使用が多くなっている近年では、従来の油性ボールペンよりも更に書き味を滑らかにするべく、インキの粘度を低くしたり、インキにせん断減粘性や非ニュートン粘性といわれる物性を付与する試みがなされ、その多くが低粘度ゆえのインキ洩れや泣き出しボテに対する防止に研究の主眼が置かれている。インキ漏れ防止に関する手段としては、球状樹脂粒子を含有（特許文献１及び２）させる方法、球状シリコーン樹脂微粒子を含有（特許文献３）させる方法、架橋型Ｎ−ビニルアセトアミド系ポリマーを配合（特許文献４）させる方法、球状の疎水性シリカ微粒子を含有（特許文献５）させる方法、アクリル系超微粒子を添加（特許文献６）させる方法、０．２〜０．５の非ニュートン粘性指数、２００ｍＰａ・ｓ以下の粘度を有する（特許文献７）方法などがある。
【特許文献１】特開昭６３−２１８７７９号公報
【特許文献２】特開昭６３−２５６６６９号公報
【特許文献３】特開平０８−１３４３９１号公報
【特許文献４】特開平０９−０７８０２１号公報
【特許文献５】特開２００１−２９４７９８公報
【特許文献６】特開２００３−１３８１９６公報
【特許文献７】特開平０９−０４８９４１号公報
【発明の開示】
【発明が解決しようとする課題】
【０００３】
しかしながら、前述の漏れを球状粒子や微粒子で抑える方法は低粘度のインキでは効果が少なかったり、経時的に粒子が沈降し、かすれが生じたり、効果がなくなったりする問題があった。また、非ニュートン粘性を付与しても、経時的な吸湿の影響により物性が変化し、当初の書き味の維持が困難であったり、かすれが生じ易くなるなどの問題点があった。また、前述の球状粒子や微粒子は硬い粒子のため、書き味に影響がでたり、大きい粒子を使用するとインキ吐出が少なくなるという問題点もあった。
【課題を解決するための手段】
【０００４】
この改善策として、本発明は、少なくとも着色剤と溶剤と樹脂とゲル状粒子とを含有し、このゲル状粒子が、３０μｍ以下であると共に、５μｍ以上の粒子を含み、せん断速度が１００［１／ｓｅｃ］の時の粘度が２５℃において１５００〜４０００［ｍＰａ・ｓ］の範囲にあるボールペン用油性インキ組成物を要旨とするものである。
【０００５】
粘度の測定温度はボールペンを使用する環境として２５℃を選択し、せん断速度は１００［１／ｓｅｃ］での値を粘度としている。ボールペン用油性インキ組成物のような粘度範囲のインキは一般の回転式粘度計においては０．１〜１０［１／ｓｅｃ］のせん断速度範囲で粘度を測定するのが通常であるが、書き味と筆記時の滑らかさを関連付けるには高せん断速度での粘度で評価するのが適しており、粘度の測定はせん断速度を任意に設定できるレオメーターを使用するのが好ましく、本発明においてはＢｏｈｌｉｎ社製レオメーターＣＶＯを使用してローターはφ４０ｍｍ４°のコーンプレートを使用し、ギャップは０．１５ｍｍに設定している。
【０００６】
本発明において、ゲル状粒子は顕微鏡観察で形が確認できる粒子であり、力が加わると形が変わる柔らかい不定形粒子であり、ゲル化剤と呼ばれる物質を完全溶解させずにゲル状の粒子として溶液中に存在させたものである。このインキ中のゲル状粒子の観察はオリンパス光学工業（株）製顕微鏡ＢＸ−４０にて行い、プレパラートに１滴インキを点滴した後、２０×２０ｍｍのカバーグラスを載せて、充分インキが拡がった後で観察を行い、１目盛り１０μｍの目盛りのついたスライドグラスと、観察したゲルの大きさを比較し、様々な形のゲル状粒子の長い部分をゲル状粒子の大きさと判定する。また、観察中にカバーグラス表面をシャープペンシルの先などにより５００ｇ荷重程度で押し付けるとゲルが広がったり、形を変えたりすることにより柔らかいゲル状粒子であることが確認できる。
【発明の効果】
【０００７】
解決しようとする問題点は、比較的低粘度のインキにおける滑らかな書き味とインキ洩れ防止の両立である。
本発明の粘度範囲である１，５００〜４，０００［ｍＰａ・ｓ］は、書き味が明らかに滑らかであると判別できる粘度範囲であり、粘度がこれより低くなると流動しやすくなりボテやインキ洩れが発生しやすくなる。
【０００８】
ゲル状粒子の大きさである５〜３０μｍは、漏れ防止効果を発現する最適な範囲であり、ゲル状粒子は従来の球状粒子や微粒子よりも粒子の比重をインキの比重に近づけることができ、低粘度での沈降や浮きが発生しにくいという利点がある。
また、本発明におけるゲル状粒子を使用することによって、ペン先先端部から仮にインキが滲み出してきたとしても、空気との接触によりゲル状粒子の表面が部分的に固化もしくはゲル化剤成分の結晶化が起こり、単純に柔らかい粒子よりも、表面が硬い粒子としてインキの漏出を防ぐ漏れ止め性能がより発揮される。
【発明を実施するための最良の形態】
【０００９】
着色剤は、従来ボールペン用油性インキ組成物に使用されている顔料または染料を用いることができる。
【００１０】
黒色顔料としてはカーボンブラックが好適に使用できる。ファーネス法によって製造された中性〜アルカリ性カーボンブラックは顔料誘導体による極性基付与により着色力、黒色度の改良効果が大きく特に好適に使用できる。青色顔料としては例えばＣ．Ｉ．Ｐｉｇｍｅｎｔ  Ｂｌｕｅ  ２、同９、同１５、同１５：１、同１５：２、同１５：３、同１５：４、同１５：６、同１６、同１７、同２８、同２９、同３６、同６０、同６８、同７６等が使用できるがフタロシアニン系顔料は特に鮮明な筆跡が得られる。溶剤中での結晶安定性や分散安定性からＣ．Ｉ．Ｐｉｇｍｅｎｔ  Ｂｌｕｅ  １５：４の顔料誘導体処理タイプや同１５：６が好適に使用できる。濃色の筆跡が得られる顔料としてはＣ．Ｉ．Ｐｉｇｍｅｎｔ  Ｂｌｕｅ  ６０が好適である。赤色の顔料としてはＣ．Ｉ．Ｐｉｇｍｅｎｔ  Ｒｅｄ  ５、同８、同１７、同３１、同４８：１、同４８：２、同４８：３、同４８：４、同５３：１、同５７：１、同１２２、同１４４、同１４６、同１６６、同１７０、同１７７、同２０２、同２０７、同２１１、同２１３、同２５４、同２５５、同２６４、同２７０、同２７２等が使用できる。耐光性が良いことと、インキをリフィルに充填した時の外観色が鮮明な赤になることからジケトピロロピロール系のＣ．Ｉ．Ｐｉｇｍｅｎｔ  Ｒｅｄ  ２５４、同２５５、同２６４が特に好適である。黄色の顔料としてはＣ．Ｉ．Ｐｉｇｍｅｎｔ  Ｙｅｌｌｏｗ  １、同３、同１２、同１３、同１４、同１７、同５５、同８１、同８３、同７９、同９３、同９４、同９５、同９７、同１０９、同１１０、同１２０、同１２８、同１３８、同１４７、同１５１、同１５４、同１６７、同１８５、同１９１等が使用できる。緑色の顔料としてはＣ．Ｉ．Ｐｉｇｍｅｎｔ  Ｇｒｅｅｎ  ７、同３６、同３７等が使用できるが緑色インキとしては青色顔料と黄色顔料の調色でインキを作成する方がリフィル色が鮮明なインキとなる。これらの顔料の使用量は全インキ組成物に対し１５〜４０重量％にすることが充分な筆跡濃度を得る為にも好ましい。
【００１１】
顔料は単独でも使用できるが、分散剤を併用するとより安定性が向上するために有効である。具体的には、ディスパロンＤＡ３２５、同ＤＡ３７５、同１８００シリーズ（以上、楠本化成（株）社製）、ソルスパース１２０００、同２００００、同２４０００、同２７０００、同２８０００（以上、アビシア（株）社製）、ディスパビッグ２０００、同２００１、同１８０番シリーズ（以上、ビッグケミ−（株）社製）、エフカ４０１０、同５０５４（以上、エフカ・アディティブ、仏、社製）、キャリボンＢ、同Ｌ４００、サンセパラー１００（以上、三洋化成（株）社製）などが挙げられる。その使用量は顔料の添加量により調整するが、全インキ組成物に対し１．０〜２０重量％が好ましい。
【００１２】
染料としては、ローダミンＢベース（Ｃ．Ｉ．４５１７０Ｂ、田岡染料製造（株）製）、ソルダンレッド３Ｒ（Ｃ．Ｉ．２１２６０、中外化成（株）製）、メチルバイオレット２Ｂベース（Ｃ．Ｉ．４２５３５Ｂ、米国、Ｎａｔｉｏｎａｌ  Ａｎｉｌｉｎｅ  Ｄｉｖ．社製）、ビクトリアブルーＦ４Ｒ（Ｃ．Ｉ．４２５６３Ｂ）、ニグロシンベースＬＫ（Ｃ．Ｉ．５０４１５）（以上、独国、ＢＡＳＦ社製）、バリファーストイエロー＃３１０４（Ｃ．Ｉ．１３９００Ａ）、バリファーストイエロー＃３１０５（Ｃ．Ｉ．１８６９０）、オリエントスピリットブラックＡＢ（Ｃ．Ｉ．５０４１５）、バリファーストブラック＃３８０４（Ｃ．Ｉ．１２１９５）、バリファーストイエロー＃１１０９、バリファーストオレンジ＃２２１０、バリファーストレッド＃１３２０、バリファーストブルー＃１６０５、バリファーストバイオレット＃１７０１（以上、オリエント化学工業（株）製）、スピロンブラックＧＭＨスペシャル、スピロンイエローＣ−２ＧＨ、スピロンイエローＣ−ＧＮＨ、スピロンレッドＣ−ＧＨ、スピロンレッドＣ−ＢＨ、スピロンブルーＢＰＮＨ、スピロンブルーＣ−ＲＨ、スピロンバイオレットＣ−ＲＨ、Ｓ．Ｐ．Ｔ．オレンジ６、Ｓ．Ｐ．Ｔ．ブルー１１１（以上、保土ヶ谷化学工業（株）製）などが例示できる。これらの染料の使用量は全インキ組成物に対し０．１〜５０重量％が好ましい。また、染料と顔料を併用することも筆跡の堅牢性と濃度を両立させる目的で有効な手法である。
【００１３】
溶剤は、グリコールエーテル系溶剤やその他の従来公知のボールペン用有機溶剤を使用することができる。グリコールエーテル系用材は他のアルコール系溶剤、グリコール系溶剤、エステル系溶剤に比べ紙への浸透が良く平滑紙やコート紙など一般紙に比べてインキの乾燥性が悪い表面を持つ紙に筆記しても筆跡の乾燥性が良く手や衣服を汚さない、また、他の成分の溶解性に優れている、顔料への濡れが良く顔料の分散安定性に優れている等の特徴がある。使用できるグリコールエーテルとしては例えば、エチレングリコールモノメチルエーテル、エチレングリコールモノエチルエーテル、エチレングリコールモノブチルエーテル、エチレングリコールモノヘキシルエーテル、エチレングリコールモノフェニルエーテル、ジエチレングリコールモノメチルエーテル、ジエチレングリコールモノエチルエーテル、ジエチレングリコールモノブチルエーテル、プロピレングリコールモノメチルエーテル、プロピレングリコールモノエチルエーテル、プロピレングリコールモノノルマルブチルエーテル、プロピレングリコールモノノルマルプロピルエーテル、プロピレングリコールモノフェニルエーテル、ジプロピレングリコールモノメチルエーテル、ジプロピレングリコールモノエチルエーテル、ジプロピレングリコールモノノルマルブチルエーテル、ジプロピレングリコールモノノルマルプロピルエーテル、トリプロピレングリコールモノメチルエーテル、トリプロピレングリコールモノエチルエーテル、トリプロピレングリコールモノノルマルブチルエーテルなどが挙げられる。
【００１４】
また、経時的な溶剤蒸発やペン先乾燥のコントロールの為に従来公知のボールペン用有機溶剤を併用することもできる。例えばエチレングリコール、ジエチレングリコール、プロピレングリコール、ジプロピレングリコール、ヘキシレングリコール、グリセリン、ポリエチレングリコール等のグリコール系溶剤、酢酸エチル、酢酸−ｎ−プロピル、酢酸イソプロプル、酢酸−ｎ−ブチル、酢酸イソブチル、酢酸−ｎ−アミル、酢酸−２−エチルヘキシル、イソ酪酸イソブチル、乳酸エチル、乳酸−ｎ−ブチル等のエステル系溶剤、ベンジルアルコール、α−メチルベンジルアルコール、β−フェニルエチルアルコール、ラウリルアルコール、トリデシルアルコール、イソドデシルアルコール、イソトリデシルアルコール等のアルコール系溶剤等が使用可能である。
【００１５】
これらの溶剤は単独あるいは混合して使用することができる。その使用量はボールペン用油性インキ組成物全量に対して３５〜８０重量％が好ましい。
【００１６】
ゲル状粒子は、インキ中にゲル化剤を添加することによって存在させることができるが、使用する溶剤の種類やインキ製造方法により、ゲル状粒子として存在するか、より小さな微粒子として存在するか、或いは溶解するかが決まる。本発明においては３０μｍ以下であると共に、５μｍ以上の粒子を含むゲル状粒子を存在させる事でボールペンを下向きに放置した時のインキの滲み出し現象、所謂インキ漏れを防止することができる。
【００１７】
ゲル化剤としては例えばヒドロキシプロピルセルロースやヒドロキシエチルセルロースが挙げられる。例えば、ＨＰＣ−ＳＳＬ、ＨＰＣ−ＳＬ、ＨＰＣ−Ｌ、ＨＰＣ−Ｍ、ＨＰＣ−Ｈ（日本曹達株式会社製）や、クルーセルＨ、ＨＸ、Ｍ、Ｇ、Ｊ、Ｅ、ＥＸ（ハーキュレス社（米）社製）の工業用・薬品用グレードなどが使用できその使用量はインキ全量に対し０．０１〜２０重量％程度が好ましい。このゲル化剤をインキ中にゲル状粒子として存在させるためには、ゲル状粒子に対して難溶性の溶剤と可溶性の溶剤を併用することが良策である。難溶性溶剤はゲル化剤の溶解度が１重量％未満のものと定義でき、前述のゲル化剤に対して難溶性の溶剤として、ジプロピレングリコールモノノルマルブチルエーテル、トリプロピレングリコールモノノルマルブチルエーテルが挙げられる。可溶性の溶剤としては、エチレングリコールモノフェニルエーテル、ジエチレングリコールモノフェニルエーテル、エチレングリコールモノベンジルエーテル、ジエチレングリコールモノベンジルエーテル、プロピレングリコールモノフェニルエーテル等の芳香族グリコールエーテルやベンジルアルコール、α−メチルベンジルアルコール、β−フェニルエチルアルコール等の芳香族アルコールが少量でもヒドロキシプロピルセルロースを低濃度から高濃度まで安定に溶解させることができ、またボールペンインキ組成物に慣用される他の樹脂や界面活性剤、ボール沈み防止剤などの成分の溶解性も良く好ましい。尚、３０μｍ以下であると共に、５μｍ以上の粒子を含むゲル状粒子は、他の品質に悪影響を与えず、漏れ防止効果を発現する最適な範囲である。５μｍ以下の粒子でも漏れ防止効果はあるが、ボールペンのペン先にボール径の大きなボールを使用したり、インキを吐出させる流通路が大きい場合、特にペン先内においてボールが常に先端部に押し付けられているようなスプリングの入っているペン先を使用せず、インキの出口とボールとの間に隙間ができやすい場合には、効果が少なくなる。３０μｍ以上の粒子でも漏れ防止効果はあるが、筆記した際に筆記線が途切れる所謂線飛び現象が発生したり、吐出量が低下し筆跡濃度が薄くなるといった悪さがでてしまう。
【００１８】
樹脂は、定着性向上、筆跡の裏写り防止の他、粘度調整や顔料分散の為に添加するものであり、シクロヘキサノン、アセトフェノン、尿素などのケトンとホルムアルデヒドとの縮合樹脂、シクロヘキサノンの縮合樹脂及びそれらを水素添加した樹脂、マレイン酸樹脂、スチレンとマレイン酸エステルとの共重合体、スチレンとアクリル酸又はそのエステルとの共重合体、ポリビニルピロリドン、ポリビニルブチラール、ポリビニルアセタール、重合脂肪酸とポリアミン類との縮合体であるポリアミド、エポキシ樹脂、ポリビニルアルキルエーテル、クマロン−インデン樹脂、ポリテルペン、キシレン樹脂、ロジン系樹脂やその水素添加物、ロジン変性されたマレイン酸樹脂、ビニルピロリドン−酢酸ビニル共重合物、ポリメタクリル酸エステル、ポリアクリル酸ポリメタクリル酸共重合物、ポリオキシエチレンやフェノール樹脂などが挙げられる。
【００１９】
これらの樹脂は単独あるいは混合して使用することができる。その使用量はボールペン用油性インキ組成物全量に対して２〜３０重量％が好ましい。全インキ組成物中の前述の顔料と樹脂を合わせた総固形分比率は２０〜５０％にすることが特に好ましい。
【００２０】
これらの樹脂の中で曵糸性樹脂を選択することは、筆記におけるボテを防止する上で特に好ましい。具体的にはポリビニルピロリドン、ポリビニルブチラール、アクリル系樹脂などが挙げられ、その中でも曵糸性を示す重合度、構造のものを選択することが好ましい。
【００２１】
尚、前記必須成分の他、ひまし油、ひまし油のポリオキシエチレン付加物、ポリオキシエチレンアルキルアミン、二硫化モリブデン、ポリオキシエチレンアルキルエーテルリン酸などの潤滑剤、防腐剤、防黴剤、防錆剤、分散剤などを適宜選択して使用してもよい。
【００２２】
本ボールペン用油性インキ組成物の調製は、従来公知のインキ組成物の製造方法を適用することができる。即ち、分散混合機で顔料を他の成分と共に分散させたり、樹脂などの固形物を溶解させる為に加熱することによってボールペン用油性インキ組成物を得ることができる。なお、本発明のゲル状粒子を３０μｍ以下であると共に、５μｍ以上の大きさでインキに存在させることは、インキの製造に工夫が必要となる。ゲル状粒子となるゲル化剤を完全溶解させたり、微分散してしまうとインキ中に目的の大きさのゲルが存在できなくなる。５μｍ以上の大きさに残すのに最良の方法は、一度ゲル化剤を単一溶剤に溶解させゲル溶液を作成した後、他の成分と混合するのが良い。それによりゲル溶液が次第にほぐれて小さくなり数１０μｍ以下のゲルを含むインキが得られる。ゲル溶液を作成するのに使用する溶剤をゲルに対する溶解度が高く、低粘度溶液が得られる溶剤を選択すると、他の成分と混合した際にゲルが完全溶解したり、小さくなりすぎてしまうので注意が必要である。また、ゲル溶液と混合する成分も溶解度の高い溶剤であると、ゲル状粒子の大きさが小さくなりすぎてしまう。最も最良な方法は、高粘度のゲル溶液を作成した後、ゲル化剤に対して可溶性の溶剤と難溶性の溶剤の２種類以上の混合溶剤と他の成分からなる成分にゲル溶液を少量づつ添加していく方法である。ただし、他の成分と混合する際、高せん断を付与しすぎるとゲル状粒子が小さくなりすぎて漏れ防止に対する効果が薄れるため注意が必要である。そのため、ゲル溶液と他の成分を混合するには高せん断が付与されにくい簡単な形状の羽根のついた攪拌機を使用するのが好ましい。なお、３０μｍ以上の大きさのゲル状粒子が残ってしまった場合には、捕捉粒子径をコントロールできるフィルターを使用し、ろ過をするのが好ましい。フィルターは日本ポール（株）製のカートリッジフィルター、プロファイルＩＩ（３０μｍ）を使用するのが最も好ましい。
【実施例】
【００２３】
（ゲル溶液１）
エチレングリコールモノフェニルエーテル                                ９９．０部
クルーセルＨ                                                            １．０部
上記成分中エチレングリコールモノフェニルエーテルをプロペラ攪拌機で８０℃で攪拌しているところにクルーセルＨを少量づつ加え４時間攪拌し、ゲル溶液１を得た。
【００２４】
（ゲル溶液２）
エチレングリコールモノフェニルエーテル                                ８０．０部
トリプロピレングリコールモノモルマルブチルエーテル                    １９．０部
クルーセルＨ                                                            １．０部
上記成分中エチレングリコールモノフェニルエーテルとトリプロピレングリコールモノノルマルブチルエーテルをプロペラ攪拌機で８０℃で攪拌しているところにクルーセルＨを少量づつ加え４時間攪拌し、ゲル溶液２を得た。
【００２５】
（ゲル溶液３）
エチレングリコールモノフェニルエーテル                                ７６．８部
ベンジルアルコール                                                    １９．２部
クルーセルＨ                                                            １．０部
クルーセルＬ                                                            ３．０部
上記成分中エチレングリコールモノフェニルエーテルとベンジルアルコールをプロペラ攪拌機で８０℃で攪拌しているところにクルーセルＨとクルーセルＬを少量づつ加え４時間攪拌し、ゲル溶液３を得た。
【００２６】
（ゲル溶液４）
ベンジルアルコール                                                    ９９．０部
クルーセルＨ                                                            １．０部
上記成分中ベンジルアルコールをプロペラ攪拌機で８０℃で攪拌しているところにクルーセルＨを少量づつ加え４時間攪拌し、ゲル溶液４を得た。
【００２７】
（実施例１）
Ｃ．Ｉ．Ｐｉｇｍｅｎｔ  Ｒｅｄ  ２５４（顔料）                        １５．０部
トリプロピレングリコールモノノルマルブチルエーテル                    ３５．０部
ベンジルアルコール                                                    ３５．０部
エスレックＢＬ−１（ポリビニルブチラール、積水化学（株）製）            ５．０部
レジンＳＫ（ケトン樹脂、ヒュルス社（独）製）                            ４．７部
ＰＶＰ  Ｋ−９０（ポリビニルピロリドン、ＩＳＰジャパン（株）製）        ０．３部
ゲル溶液１                                                              ５．０部
Ｃ．Ｉ．Ｐｉｇｍｅｎｔ  Ｒｅｄ  ２５４、トリプロピレングリコールモノノルマルブチルエーテル、ベンジルアルコールとエスレックＢＬ−１をプロペラ攪拌機で５０℃で攪拌しているところに上記のレジンＳＫとＰＶＰ  Ｋ−９０を混合し、３時間攪拌した。
次に、ゲル溶液１を少量づつ添加し、３時間攪拌した。
この段階でインキの顕微鏡観察を行ったところ、１〜５０μｍ程度のゲル状粒子の他、１００μｍ程度のゲルが少量含まれていることが確認された。
次いで、得られたインキをカートリッジフィルター、プロファイルＩＩ（３０μｍ）を使用してろ過し、３０μｍ以上の大きさのゲル状粒子を除去し、１９００ｍＰａ・ｓの粘度の赤色のボールペン用油性インキ組成物を得た。
【００２８】
（実施例２）
ＭＡ＃１００（カーボンブラック、三菱化学（株）製）                    ２０．０部
ソルスパース２００００（高分子顔料分散剤、アビシア（株）製）          １２．０部
エチレングリコールモノフェニルエーテル                                １９．７部
ジプロピレングリコールモノノルマルブチルエーテル                      ２０．０部
ベンジルアルコール                                                      ８．０部
レジンＳＫ（前述）                                                    １２．０部
ＰＶＰ  Ｋ−９０（前述）                                                ０．３部
セラキルアルコール（α−モノアルキルグリセリルエーテル、日光ケミカルズ（株）製）
３．０部
ゲル溶液１                                                              ５．０部
ＭＡ＃１００、ソルスパース２００００、エチレングリコールモノフェニルエーテル、ジプロピレングリコールモノノルマルブチルエーテル、ベンジルアルコールを混合、ビーズミルで９０分間分散し、これをプロペラ攪拌機で５０℃で攪拌しているところにレジンＳＫ、ＰＶＰ  Ｋ−９０を混合し、３時間攪拌した。
次にゲル溶液１を少量づつ添加し、３時間攪拌した。
この段階で顕微鏡観察を行ったところ、１〜５０μｍ程度のゲル状粒子の他、１００μｍ程度のゲルが少量含まれていることが確認された。次にカートリッジフィルター、プロファイルＩＩ（３０μｍ）を使用してろ過し、３０μｍ以上の大きさのゲル状粒子を除去して、３７００ｍＰａ・ｓの粘度の黒色のボールペン用油性インキ組成物を得た。
【００２９】
（実施例３）
Ｃ．Ｉ．Ｐｉｇｍｅｎｔ  Ｂｌｕｅ  １５：６（顔料）                    １８．０部
ソルスパース＃１２０００（顔料誘導体、青色、アビシア（株）製）          ２．０部
ソルスパース＃２００００（前述）                                      １０．０部
エチレングリコールモノフェニルエーテル                                ３２．０部
ヘキシレングリコール                                                  １０．０部
レジンＳＫ（前述）                                                    １６．６部
ＰＶＰ  Ｋ−９０（前述）                                                ０．４部
プライサーフＡ−２０８Ｂ（ポリオキシエチレンラウリルエーテルリン酸、第一工業製薬（株）製）                                                              １．０部
ゲル溶液２                                                            １０．０部
Ｃ．Ｉ．Ｐｉｇｍｅｎｔ  Ｂｌｕｅ  １５：６、ソルスパース＃１２０００、ソルスパース＃２００００、エチレングリコールモノフェニルエーテル、ヘキシレングリコール、レジンＳＫを混合し、ビーズミルで９０分間分散し、プロペラ攪拌機で５０℃で攪拌しているところにＰＶＰ  Ｋ−９０、プライサーフＡ−２０８Ｂを混合し、３時間攪拌した。
次にゲル溶液２を少量づつ添加し、３時間攪拌した。
この段階で顕微鏡観察を行ったところ、１〜５０μｍ程度のゲル状粒子の他、１００〜５００μｍ程度のゲルが少量含まれていることが確認された。次に得られたインキをカートリッジフィルター、プロファイルＩＩ（３０μｍ）を使用してろ過し、３０μｍ以上の大きさのゲル状粒子を除去して、３３００ｍＰａ・ｓの粘度の青色のボールペン油性インキ組成物を得た。
【００３０】
（実施例４）
Ｃ．Ｉ．Ｐｉｇｍｅｎｔ  Ｒｅｄ  ２５４（前述）                      １５．０部
トリプロピレングリコールモノノルマルブチルエーテル                  ３５．０部
ベンジルアルコール                                                  ３５．０部
エスレックＢＬ−１（前述）                                            ５．０部
レジンＳＫ（前述）                                                    ４．７部
ＰＶＰ  Ｋ−９０（前述）                                              ０．３部
ゲル溶液３                                                            ５．０部
Ｃ．Ｉ．Ｐｉｇｍｅｎｔ  Ｒｅｄ  ２５４、トリプロピレングリコールモノノルマルブチルエーテル、ベンジルアルコール、エスレックＢＬ−１を混合し、ビーズミルで９０分間分散し、プロペラ攪拌機で５０℃で攪拌しているところにレジンＳＫ、ＰＶＰ  Ｋ−９０を混合し、３時間攪拌した。
次にゲル溶液３を少量づつ添加し、３時間攪拌した。
この段階でインキの顕微鏡観察を行ったところ、１〜３０μ程度のゲル状粒子の他、１００〜５００μｍ程度のゲルが少量含まれていることが確認された。次に得られたインキをカートリッジフィルター、プロファイルＩＩ（３０μｍ）を使用してろ過し、３０μｍ以上の大きさのゲル状粒子を除去し、２８００ｍＰａ・ｓの粘度の赤色のボールペン油性インキ組成物を得た。
【００３１】
（比較例１）
実施例１において、レジンＳＫの量を４．７重量部のところを１０．７重量部とし、ベンジルアルコールの量を３５．０重量部から２９．０重量部に変更した以外は実施例１と同様になして赤色のボールペン用油性インキ組成物を得た。（粘度４６００ｍＰａ・ｓ）
【００３２】
（比較例２）
実施例１において、ろ過を実施する前のインキをそのまま赤色のボールペン用油性インキ組成物とした。（粘度１９００ｍＰａ・ｓ）
【００３３】
（比較例３）
実施例１において、ろ過に使用するフィルターをプロファイルＩＩ（５μｍ）とした以外は実施例と同様になして赤色のボールペン用油性インキ組成物を得た。（粘度１９００ｍＰａ・ｓ）
【００３４】
（比較例４）
Ｃ．Ｉ．Ｐｉｇｍｅｎｔ  Ｒｅｄ  ２５４（前述）                        １５．０部
トリプロピレングリコールモノノルマルブチルエーテル                    ３５．０部
ベンジルアルコール                                                    ３５．０部
エスレックＢＬ−１（前述）                                              ５．０部
レジンＳＫ（前述）                                                      ４．７部
ＰＶＰ  Ｋ−９０（前述）                                                ０．３部
ゲル溶液４                                                              ５．０部
Ｃ．Ｉ．Ｐｉｇｍｅｎｔ  Ｒｅｄ  ２５４、トリプロピレングリコールモノノルマルブチルエーテル、ベンジルアルコール、エスレックＢＬ−１を混合し、ビーズミルで９０分間分散し、プロペラ攪拌機で５０℃で攪拌しているところにレジンＳＫ、ＰＶＰ  Ｋ−９０を混合し、３時間攪拌した。
次いでゲル溶液４を少量づつ添加し、３時間攪拌して１７００ｍＰａ・ｓの粘度の赤色のボールペン用油性インキ組成物を得た。なお、この段階でインキの顕微鏡観察を行ったところ、１μｍ以上のゲル状粒子は確認されなかった。
【００３５】
上記、実施例１〜４、比較例１〜４で得られたボールペン用油性インキ組成物について、書き味、耐インキ漏れ性の評価を行なった。結果を表１に示す。
【００３６】
試験サンプルの作成
上記実施例１〜４及び比較例１〜４で得た各ボールペン用油性インキ組成物を市販の油性ボールペン（．ｅ（ドットイー）、ぺんてる（株）製、ペン先はステンレス製チップとφ１．０ｍｍの超硬合金のボールとからなっているノック式ボールペン）と同様の筆記具に０．３ｇ充填し、試験サンプルとした。
【００３７】
書き味の評価
無作為に選ばれたモニター１０名が、各サンプルを比較例１と書き味に関して比較して５段階評価した。比較例１と同等ならば３とし、若干優れていると感じたならば４とし、優れていると感じたならば５とし、若干劣っていると感じたならば２とし、劣っていると感じたならば１として評価した。試験サンプル各々について評価点を平均し、書き味の評価とした。
【００３８】
耐インキ漏れ性
各試験サンプルを１５ｃｍ手書きで直線を筆記した後、試験管立てにペン先が下向きになるように立て掛け、室温で４８時間放置する。放置後、ペン先部分に漏れだしたインキがあるかどうかを目視確認する。なお、試験サンプルの数はｎ＝１０本とする。
○：洩れだしなし
△：僅かにインキの漏れ出しあり（チップ小口部分へ這い上がったインキの付着長さが０．３ｍｍ未満）
×：インキの漏れ出しあり（チップ小口部分へ這い上がったインキの付着長さが０．３ｍｍ以上）
【００３９】
【表１】
2005336411.tif 000002